(57)【特許請求の範囲】
【請求項１】
超音波検出のための被覆を含む医療デバイスであって、前記被覆が超音波可視性を有する微粒子を含み、
前記微粒子が固体であり、
前記医療デバイスにおける前記微粒子の少なくとも６０％の直径が１０から４５μｍであり、前記被覆の部分の表面積あたりの前記微粒子の密度が４５から４５０粒子／ｍｍ２であり、
前記被覆が前記表面の一部のみを空間的に選択的に覆うパターンとして設けられた、医療デバイス。
【請求項２】
前記粒子がほぼ球形である、請求項１に記載の医療デバイス。
【請求項３】
前記被覆が、前記医療デバイスの表面の隣接する被覆部または非被覆部よりも超音波可視性が高い１つ以上の部分を含む、請求項１または２に記載の医療デバイス。
【請求項４】
前記被覆部分が、前記医療デバイスの表面の隣接部分よりも少なくとも１．３倍または１．５倍高いコントラストノイズ比（ＣＮＲ）の値を有する、請求項３に記載の医療デバイス。
【請求項５】
前記被覆部分において、前記医療デバイスにおける前記微粒子の少なくとも６０％の直径が２２から４５μｍであり、前記微粒子の密度が４５から４５０粒子／ｍｍ２であり、または、
前記医療デバイスにおける前記微粒子の少なくとも６０％の直径が２２から２７μｍであり、前記医療デバイスの表面における前記微粒子の密度が１５０から４５０粒子／ｍｍ２であり、または、
前記医療デバイスにおける前記微粒子の少なくとも６０％の直径が２７から３２μｍであり、前記医療デバイスの表面における前記微粒子の密度が７０から４５０粒子／ｍｍ２であり、または、
前記医療デバイスにおける前記微粒子の少なくとも６０％の直径が３２から３８μｍであり、前記医療デバイスの表面における前記微粒子の密度が４５から２２５粒子／ｍｍ２であり、または、
前記医療デバイスにおける前記微粒子の少なくとも６０％の直径が３８から４５μｍであり、前記医療デバイスの表面における前記微粒子の密度が４５から１５０粒子／ｍｍ２である、請求項１から４のいずれか一項に記載の医療デバイス。
【請求項６】
前記微粒子が、ポリマー、セラミック、ガラス、ケイ酸塩、有機材料、金属またはそれらのいずれかの組み合わせからなる群から選択された材料を含む、請求項１から５のいずれか一項に記載の医療デバイス。
【請求項７】
前記微粒子がガラスまたはケイ酸塩を含む、請求項６に記載の医療デバイス。
【請求項８】
前記被覆がポリマーからなる群から選択されたマトリックス材料を含む、請求項６または７に記載の医療デバイス。
【請求項９】
前記被覆が、前記医療デバイスの表面の隣接する被覆部または非被覆部よりも超音波可視性が高い１ｍｍ以上の幅を有する１つまたは複数のストリップを含む、請求項１から８のいずれか一項に記載の医療デバイス。
【請求項１０】
前記医療デバイスが先端部を有し、前記被覆が、前記医療デバイスの表面の非被覆部と交互に配置された少なくとも２つのマーカーバンドを含み、隣接するマーカーバンドが異なる超音波可視性を有する、請求項１から９のいずれか一項に記載の医療デバイス。
【請求項１１】
前記被覆が少なくとも第１の被覆部及び第２の被覆部を含み、前記第１の被覆部における前記微粒子の平均表面密度が、前記第２の被覆部における前記微粒子の平均表面密度とは異なる、請求項１から１０のいずれか一項に記載の医療デバイス。
【請求項１２】
前記第２の被覆部における前記微粒子の平均表面密度が、前記第１の被覆部における微粒子の平均表面密度よりも少なくとも０．１倍、０．２倍、０．４倍、０．６倍、０．８倍または０．９倍高く、前記第１の被覆部及び前記第２の被覆部のそれぞれが、少なくとも０．０１０ｍｍ２、少なくとも０．１０ｍｍ２、または少なくとも１ｃｍ２の面積を有する、請求項１１に記載の医療デバイス。
【請求項１３】
前記被覆が少なくとも第１の部分と第２の部分とを含み、前記部分のそれぞれが、好適には少なくとも０．０１ｍｍ２、好適には少なくとも１０ｍｍ２の面積を有し、前記部分が互いに隣接し、またはセパレータによって分離され、前記セパレータが、
前記医療デバイスの表面の非被覆部分、
ほぼ微粒子を含まない被覆部分、及び／または
１．５よりも低いコントラスト雑音比を有する被覆部分、から選択され、
前記第１の部分及び前記第２の部分が、
−前記第２の部分が前記第１の部分の微粒子の表面密度の少なくとも０．１倍、０．２倍、０．４倍、０．６倍、０．８倍、または０．９倍である、微粒子の表面密度を有すること、
−前記第１の部分の微粒子が前記第２の部分の微粒子の少なくとも１．２倍または少なくとも１．５倍高い、平均粒子の大きさの数を有すること、
−前記第２の部分が、１０から４５μｍ、または２２から４５μｍの直径を有する粒子の表面密度を有し、これが前記第１の部分のそのような粒子の表面密度よりも少なくとも０．１倍、０．２倍、０．４倍、０．６倍、０．８倍、または０．９倍高く、前記表面密度が前記医療デバイスの表面のｍｍ２あたりの粒子の数で表されること、
の少なくとも１つの点において異なる、請求項１から１２のいずれか一項に記載の医療デバイス。
【請求項１４】
第１の被覆部及び第２の被覆部において、以下の条件Ａ）、Ｂ）、Ｃ）、Ｄ）及びＥ）の１つ以上が適用され、前記第１の被覆部の条件が前記第２の被覆部の条件と異なり、前記条件が、
Ａ）前記医療デバイスにおける前記微粒子の少なくとも６０％の直径が２２から４５μｍであり、前記医療デバイスの表面における前記微粒子の密度が４５から４５０粒子／ｍｍ２であり、または、
Ｂ）前記医療デバイスにおける前記微粒子の少なくとも６０％の直径が２２から２７μｍであり、前記医療デバイスの表面における前記微粒子の密度が１５０から４５０粒子／ｍｍ２であり、または、
Ｃ）前記医療デバイスにおける前記微粒子の少なくとも６０％の直径が２７から３２μｍであり、前記医療デバイスの表面における前記微粒子の密度が７０から４５０粒子／ｍｍ２であり、または、
Ｄ）前記医療デバイスにおける前記微粒子の少なくとも６０％の直径が３２から３８μｍであり、前記医療デバイスの表面における前記微粒子の密度が５０から２７５粒子／ｍｍ２であり、好適には前記医療デバイスの表面における前記微粒子の密度が４５から２２５粒子／ｍｍ２であり、または、
Ｅ）前記医療デバイスにおける前記微粒子の少なくとも６０％の直径が３８から４５μｍであり、前記医療デバイスの表面における前記微粒子の密度が１０から２５０粒子／ｍｍ２であり、好適には前記医療デバイスの表面における前記微粒子の密度が４５から１５０粒子／ｍｍ２である、
請求項１から１３のいずれか一項に記載の医療デバイス。
【請求項１５】
前記第１及び第２の部分がそれぞれ、セパレータによってシャフトの軸方向に互いに分離された医療デバイスのシャフトの曲面上のマーカーバンドである、請求項１３または１４に記載の医療デバイス。
【請求項１６】
前記第１の部分が１０から４５μｍまたは２２から４５μｍの直径を有する粒子の表面密度を有し、これが前記第２の部分のそのような粒子の表面密度よりも少なくとも１．２倍であり、前記表面密度が前記医療デバイスのｍｍ２の表面あたりの粒子の個数である、請求項１３から１５のいずれか一項に記載の医療デバイス。
【請求項１７】
前記粒子がほぼ球形である、請求項１、５及び１０に記載の特徴を組み合わせて有する医療デバイス。
【請求項１８】
請求項１から１７のいずれか一項に記載の医療デバイスを作成するための方法であって、
医療デバイスを提供する段階と、
前記デバイスを、超音波可視性を有する微粒子を含む被覆で不均一に被覆する段階であって、前記医療デバイスにおける前記微粒子の少なくとも６０％の直径が１０から４５μｍであり、前記医療デバイスの表面における前記微粒子の密度が４５から４５０粒子／ｍｍ２である、方法。
【請求項１９】
前記デバイスが超音波可視性を有する微粒子を含む被覆で被覆され、前記医療デバイスにおける前記微粒子の少なくとも６０％の直径が２２から４５μｍであり、前記医療デバイスの表面における前記微粒子の密度が４５から４５０粒子／ｍｍ２である、請求項１８に記載の方法。
【発明の詳細な説明】
【技術分野】
【０００１】
本発明は医療、物理学及びバイオテクノロジーの分野に関する。
【背景技術】
【０００２】
患者の体内に例えば針またはカテーテルなどの医療デバイスを正確に配置するために、超音波画像法が広く使用されている。超音波画像法は、音波が物質間の界面から様々な方法で反射されることによる。通常の人間の聴覚で聞こえる範囲を超える、典型的には２０ｋＨｚから最大数ギガヘルツまでの周波数を有する超音波は、密度差のある領域で反射される。実際には、超音波を放出するトランスデューサが使用される。反射した音波の一部が、振動を電気的パルスに変えるトランスデューサによって検出される。これらの電気的パルスは処理されてデジタル画像に変換される。
【０００３】
医療デバイスについての超音波画像法の使用は、当技術分野においてよく知られている。医療デバイスの超音波画像法の品質を向上させるために、そのようなデバイスの表面には典型的には溝が形成され、もしくはそうでなければ粗面化され、または超音波コーティングがデバイスの表面の少なくとも一部に施される。例えば、特許文献１及び２は、部分的に球面の刻み目を有する表面を有し、または超音波信号を散乱する球面形状の粒子で被覆された表面を有するエコー発生医療デバイスについて記載している。特許文献３は、超音波信号を改善するための気泡または金属粒子の使用について記載している。キャビティまたは気泡を含むエコー発生材料の使用は特許文献４に記載されており、特許文献５及び６は、超音波で見ることができる泡を発生させる気泡発生手段を有する医療機器について記載している。さらに、特許文献７は、気体を捕捉する構造を有するエコー発生表面を開示しており、捕捉された気体によって、デバイスを超音波によって見ることができる。
【０００４】
特許文献８は、気体で満たされたコアを閉じ込めるメンブレンを含む超音波被覆について記載している。特許文献９及び１０は、複数のボイド空間もしくはガラス微小球体粒子、またはその両方を有するポリマーマトリックスを含むエコー発生層を使用する。特許文献１１は、微粒子を含むポリマー気体／液体を含む潤滑性エコー発生被覆について記載している。特許文献１２は、気体で満たされた微粒子をコントラスト因子として含むマトリックス材料からなる、デバイスの超音波可視性を改善する被覆について開示している。実施例において、カニューレが被覆でディップコートされた。特許文献１３は、多孔質ポリマー材料を含むエコー発生デバイスおよび多孔質粒子を有する被覆層を含むデバイスに関する。
【０００５】
蛍光透視法において、カテーテルシャフトの先端部に配置された金または白金からなる短く薄い壁のチューブであるマーカーバンドが使用されることがある。このようなマーカーバンドは、超音波画像法には適していない。
【０００６】
超音波可視性を向上させるための粗面化された面の使用は、粗面が典型的には患者の体内でデバイスを移動させるためにより大きな力を必要とし、超音波可視性の向上も限られたものであるため、患者に不快感を与える危険性の増加を伴う。超音波可視性を向上させるための気泡の使用は、形成される気泡の濃度及び大きさの制御が困難であり、被覆ごとの変動につながり、最適な超音波画像取得の被覆を得ることがより困難になるという欠点を有する。
【０００７】
従って、エコー発生粒子の使用が好ましい。微粒子で超音波画像法を行うための様々な代替手段が利用可能であるが、得られた超音波画像の可視性（すなわち精度）を向上することが有利である。そのため、本発明の目的は、超音波検出のための改善された被覆を提供することである。さらなる目的は、超音波画像法を用いてその位置及び配向のより良好な決定を提供する医療デバイスを提供することである。これは、超音波画像法を用いる場合には、デバイスの体内における位置及び配向のより正確な、及び／またはより簡単な決定を提供することを含む。
【先行技術文献】
【特許文献】
【０００８】
【特許文献１】米国特許第５２８９８３１号明細書
【特許文献２】米国特許第５０８１９９７号明細書
【特許文献３】国際公開第００／０５１１３６号
【特許文献４】欧州特許出願公開第０６２４３４２号明細書
【特許文献５】国際公開第９８／０１８３８７号
【特許文献６】国際公開第００／０６６００４号
【特許文献７】米国特許出願公開第２００４／００７７９４８号明細書
【特許文献８】米国特許出願公開第２００５／００７４４０６号明細書
【特許文献９】欧州特許出願公開第１１１８３３７号明細書
【特許文献１０】米国特許第６５０６１５６号明細書
【特許文献１１】米国特許出願公開２００９／０３１８７４６号明細書
【特許文献１２】国際公開第２０１２／１４８２６５号
【特許文献１３】米国特許出願公開第２００２／０１５１７９６号明細書
【特許文献１４】米国特許第５９２１９３３号明細書
【特許文献１５】国際公開第２００７／０８９７６１号
【非特許文献】
【０００９】
【非特許文献１】Couture et al, Ultrasound in Medicine and Biology, Vol. 32, No. 8, pp. 1247-1255, 2006
【非特許文献２】Song et al, Applied Optics, Vol. 43, No. 5 (2004); 1053-1062
【非特許文献３】Baldelli et al, Eur. Radiol. 19 (2009); 2275-2285
【発明の概要】
【課題を解決するための手段】
【００１０】
本発明は、１つの態様として、医療デバイスの少なくとも一部におけるエコー発生粒子の少なくとも６０％が１０から４５μｍの間の直径を有し、デバイスの表面におけるエコー発生微粒子の密度が４５から４５０粒子／ｍｍ２であれば、超音波画像が改善されるという知見を提供する。これは例えば、１０から４５μｍの直径を有する粒子が使用される場合に、４５から４５０粒子／ｍｍ２の密度で、被覆された物体の少なくとも一部の可視性が良好になり、その一方で典型的には密度がより高くまたはより低いと物体の大きさの望ましくない偏差を有する画像になるという例から明らかである。従って、物体の少なくとも一部の可視性は、４５から４５０粒子／ｍｍ２の密度が使用される場合に最良である。１つの好適な実施形態において、医療デバイスは少なくとも部分的にエコー発生粒子で被覆され、医療デバイスにおけるエコー発生微粒子の少なくとも６０％が２２から４５μｍまたは２５から４５μｍの直径を有し、デバイスの表面におけるエコー発生微粒子の密度が３４から４５０粒子／ｍｍ２または好適には６０から４５０粒子／ｍｍ２である。
【００１１】
本発明において、これは、不均一な被覆に適用される。被覆は互いに異なる部分を有してもよく、及び／または医療デバイスの表面全体を覆わなくてもよい。これは、有利には超音波画像におけるデバイスの様々な部分、特にそのような部分の間のコントラストを提供することができる。そのようなコントラストは、医療デバイスの配向のより良好な可視性を提供することができる。これは、デバイスの位置決定を改善するために使用することができる。従って、被覆は、不均一に適用される。例えば、被覆がデバイスの表面全体を覆わないように、被覆は空間選択性を有して適用可能である。さらに、または代替的に、異なる被覆部分は異なる超音波可視性を有してもよい。不均一な被覆は典型的には医療デバイスの表面に対して同一平面上にある表面において不均一である。さらに、被覆は厚さに渡って不均一であってもよく、または厚さに渡って均一であってもよい。
【００１２】
被覆の不均一な態様は、好適には異なる被覆部分のエコー発生の差、より具体的にはコントラスト雑音比（ＣＮＲ）として表されるような超音波可視性を伴う。そのような差は、好適には被覆で適用される微粒子を伴う差によって得られる。例えば、微粒子の直径、形状及び／または組成は、被覆の様々な部分の間で異なってもよく、さらに、または代替的に、各部分はデバイスの微粒子の表面密度の点で異なってもよい。
【００１３】
本明細書で用いられるように、「被覆の一部」または「被覆部分」とは、被覆の異なる副層よりもむしろ医療デバイスの表面の異なる部分に適用される被覆の部分を指す。従って、この用語は被覆の表面部分を指す。表面部分は、医療デバイスの表面上の位置の点で異なり、被覆の厚さに沿った位置において異なるのではなく、または被覆の厚さに沿った位置のみにおいて異なるのではない。典型的には、部分は少なくとも０．０１０ｍｍ２もしくは少なくとも１ｍｍ２、例えば少なくとも１０ｍｍ２、もしくは少なくとも５０ｍｍ２、もしくはすくなくとも１ｃｍ２、もしくは少なくとも５０ｍｍ２の表面積を有することができ、または少なくとも０．１０ｍｍ、もしくは少なくとも１．０ｍｍ、もしくは少なくとも１０ｍｍの少なくとも１つの寸法を有することができる。そのような大きさを有する部分は、超音波可視性と関連があり、大きさは被覆におけるランダムなばらつきから区別する。
【００１４】
従って、粒子の大きさの分布、粒子密度及び、被覆の少なくとも一部について特定されるその他の被覆特性は、表面全体を覆わない被覆の場合には、好適には被覆全体を指す（したがって、好適には、被覆で覆われた医療デバイスの全ての部分を指す）。これは、具体的には表面にパターンを有して、特に空間選択性パターンを有して適用された被覆を有する医療デバイスに関する場合である。デバイスの表面全体を覆う被覆またはパターン状に適用されない被覆の場合には、好適な粒子寸法分布、粒子密度及び被覆の少なくとも一部について特定されるその他の被覆特性は、被覆の表面部分を指す。この場合、被覆の一部のみが特定の特性を有する変動は特に予測され、従って被覆はこれらの特性を有さない追加的な部分を含む。これは、同様に、本質的であり好適な粒子寸法分布、粒子密度及びその他の被覆特性に対して適用する。
【００１５】
互いに異なる被覆の部分の場合、その部分は具体的にはデバイスの表面の異なる部分に適用される被覆の部分でありうる。これは、被覆層、すなわち同じ表面上に適用されるが被覆の厚さに関して異なる位置を有する被覆部分の間の違いに渡ることが好適である。
【００１６】
被覆の不均一性の態様は、デバイスの超音波画像において可視であるパターンを有するデバイスを提供するために使用可能である。非常に好適なパターンは、好適にはストリップの形態である、デバイスの表面の隣接する被覆部分または非被覆部分と比較して大きな、または小さなエコー発生性を有する被覆部分を含む。そのようなストリップは、例えば０．０１０ｍｍ以上、または０．１０ｍｍ以上、１ｍｍ以上、５ｍｍ以上、１０ｍｍ以上、例えば最大４０ｍｍまたは最大１０ｍｍまたはそれより大きな幅を有してもよい。ストリップの長さは例えばストリップの幅の少なくとも２倍、例えば幅の少なくとも５倍である。軸に沿って細長い部分を含む細長い医療デバイスの場合、ストリップは例えば軸に対して平行または垂直に適用されてもよい。一般的に円筒形の部分（ステントシャフト、針、カテーテルチューブ、カニューレを含むがそれに限定されない）を有する医療デバイスの場合、ストリップは好適には円筒状の曲面を有する表面の周りに半径方向に延設するバンドとして適用される。そのような場合、マーカーバンドの幅はデバイスの軸方向にある。そのようなマーカーバンドは、そのようなデバイスの部分の軸方向の区画を形成しうる。
【００１７】
好適には被覆は、医療デバイスの表面の隣接する被覆部分または非被覆部分よりも高い超音波可視性を有する、ストリップなどの１つ以上の部分を含み、好適にはストリップはマーカーバンドである。好適には、被覆部分は、医療デバイスの表面の隣接する部分よりも少なくとも１．３倍高く、より好適には少なくとも１．５倍高く、または少なくとも１．８倍高いコントラスト雑音比（ＣＮＲ）を有する。この部分は例えば曲面上に適用可能である。
【００１８】
マーカーバンドは半径方向の区画（それぞれがデバイス表面の半径方向の部分を覆い、マーカーバンドはデバイスの周囲に渡って連続的でない）を含んでもよく、らせん状に適用されてもよい。
【００１９】
本発明の１つの態様のマーカーバンドは、放射に対して不透明なマーカーバンドとして従来からあるように配置されうる。マーカーバンドは例えばデバイスの遠位端からある距離、例えば遠位端から少なくとも０．１０ｍｍ、少なくとも１．０ｍｍまたは１から１０ｃｍの位置に配置可能である。しかし、遠位端も被覆可能であり、例えばマーカーバンドはデバイスの遠位端または先端部まで延設可能である。
【００２０】
医療デバイスの異なる部分／位置の間を区別することができるように、超音波可視性を変化させることができる。例えば、医療デバイスが針またはカテーテルを含む場合、好適には先端部は体内で素早く検出することができるように高い超音波可視性を有する被覆で被覆される。それでもなお、高い超音波可視性は信号の過大評価を引き起こす可能性があり、そのため、臨床医がより良好に体内の針の位置を判断することができるように、好適には針またはカテーテルのシャフトはさらに最適なエコー発生性を有するマーカーバンドを有して提供される。これは、距離を測定または推測することができ、デバイスの配向を決定でき、デバイスのその他の部分及び周囲の組織を区別可能であるという点を利点として提供する。最適なエコー発生性を有するマーカーバンドについて過大評価がないため、これらのマーカーバンドの実際の幅及びそれらの間の距離は正確に超音波画像で見ることのできる距離に対応させることができる。これによってデバイスの正確な位置決定が可能となり、空間的な測定が可能となる。表面上の粒子のエコー発生性または密度が低すぎる場合には同様に過小評価が発生する可能性があり、これも表面上の粒子の最適なエコー発生性及び密度を有するマーカーバンドを用いることによって対処可能である。デバイスの１つの部分とデバイスのその他の部分との間をより良好に区別するために、いくつかの部分は好適には超音波可視性の変動を有する。例えば、針またはカテーテルの先端部は好適には高い超音波可視性を有し、シャフトに沿った複数のマーカーバンドであって、各マーカーバンドが先端から遠い位置になるほど超音波可視性が下がる、マーカーバンドを有する。明瞭な境界を有する（高いコントラスト差を有する）マーカーバンドを有することができるように、マーカーバンドは好適には非被覆部分によって空間的に分離される。
【００２１】
これは、デバイスの１つの部分をデバイスの他の部分と区別する必要のあるその他の円筒形及び非円筒形の医療デバイスにも適用可能である。
【００２２】
その他の好適なパターンはストライプ、ドット、パッチ、チェス盤状パターン、ブロック、三角形、及び矢印や格子などのようなその他多くのパターンを含む。そのようなパターンは、被覆部分と非被覆部分との間、異なるエコー発生特性を有する被覆の隣接する部分の間、非被覆部分によって分離された被覆部分の間、及びそれらの組み合わせで得ることができる。好適な例は、環状医療デバイス上の被覆領域であり、被覆領域は被覆されていない部分によって空間的に分離される。三角形を、例えば環状デバイス上で用いることができる。三角形及び矢印は、特定の方向を理解でき、デバイスの配向の可視性を向上することができることを利点として提供しうる。好適には、医療デバイス、好適には超音波反応性医療デバイスは先端部を有し、被覆は医療デバイスの表面の非被覆部分と交互に配置された少なくとも２つのマーカーバンドを含み、隣接するマーカーバンドは異なる超音波可視性を有する。好適には被覆は少なくとも３つのマーカーバンドを含み、マーカーバンドは表面の非被覆部分によって分離され、非被覆部分と交互に配置される。好適には、医療デバイスはシャフト及び、先端部からシャフトに沿って超音波可視性が減少しまたは増加する、好適にはシャフトに沿って先端部から減少する、好適には微粒子の表面密度が減少する３つの隣接するマーカーバンドを含む被覆を有する。
【００２３】
好適には、隣接するマーカーバンド（または非被覆部分によって分離されているか否かに関わらず任意の隣接する被覆部分）の間の微粒子の平均表面密度の差は少なくとも１０粒子／ｍｍ２、より好適には少なくとも２０粒子／ｍｍ２、さらにより好適には少なくとも５０粒子／ｍｍ２、少なくとも９０粒子／ｍｍ２、または少なくとも１００粒子／ｍｍ２である。
【００２４】
特に、先端部からシャフトに沿って超音波可視性が（ＣＮＲとして）減少するマーカーバンドが好適である。好適には、３つの隣接するマーカーバンドは、微小球体の異なる質量濃度を有する被覆製剤を用いて作成される。代替的に、マーカーバンドは、異なる時間（同一の流量で）スプレー被覆で適用可能であり、より一般的には、表面積あたりの異なる被覆量を適用することができる。好適には、マーカーバンドは先端部からシャフトに沿った方向に隣接するマーカーバンドについて微小球体濃度を減少させて適用される。
【００２５】
好適な医療デバイスにおいて、被覆は、少なくとも第１及び第２の部分を含み、この部分のそれぞれにおいて、微粒子の少なくとも６０％の直径が２２から４５μｍまたは２５から４５μｍであり、微粒子の表面密度が医療デバイスの表面のｍｍ２あたり４５から４５０粒子であり、第１の部分の微粒子の平均表面密度が第２の部分の表面密度の少なくとも１．２５倍、より好適には少なくとも１．５倍、さらに好適には少なくとも２倍、少なくとも３倍または少なくとも４倍であり、好適にはこの部分のそれぞれが少なくとも０．０１０ｍｍ２、少なくとも１．０ｍｍ２、または少なくとも１ｃｍ２の面積を有する。本明細書において、平均表面密度はその部分における医療デバイスの表面のｍｍ２あたりの粒子の数を指す。これは、その部分における１つまたは複数のサンプルの位置において粒子の数を計数することによって決定可能である。サンプルの位置が異なる寸法（面積）を有する場合には、平均は各サンプル位置の面積に基づく。
【００２６】
好適な医療デバイスにおいて、被覆は少なくとも第１の被覆部分及び第２の被覆部分を含み、第１の被覆部分における微粒子の平均表面密度（デバイスの表面積あたりの粒子の数）は、第２の被覆部分の微粒子の平均表面密度と異なり、好適には第２の被覆部分の微粒子の平均表面密度は第１の被覆部分の微粒子の平均表面密度の少なくとも０．１倍であり、例えば第１の被覆部分の平均表面密度の少なくとも０．２倍、少なくとも０．４倍、少なくとも０．６倍、少なくとも０．８倍、または少なくとも０．９倍であり、特に第１の被覆部分の平均表面密度よりも数倍高い。好適には第１の被覆部分及び第２の被覆部分はそれぞれ、少なくとも０．０１０ｍｍ２、少なくとも０．１０ｍｍ２または少なくとも１ｃｍ２の面積を有するが、少なくとも１．０ｍｍ２も可能である。
【００２７】
好適な医療デバイスにおいて、被覆は少なくとも第１の部分と第２の部分とを含み、任意選択的にさらに少なくとも第３の部分を含み、これらの部分のそれぞれは任意選択的に少なくとも０．０１０ｍｍ２または少なくとも１０ｍｍ２の表面を有し、これらの部分は互いに隣接し、またはセパレータによって分離され、このセパレータは、
−医療デバイスの表面の非被覆部分（これは最も好適である）、
−ほぼ微粒子を含まない被覆部分、及び／または
−１．５、好適には１．１もしくはそれよりも低いコントラスト雑音比を有する被覆部分、
から選択され、第１の部分及び第２の部分は、
−第２の部分が第１の部分の微粒子の表面密度の少なくとも０．１倍の微粒子の表面密度、例えば第１の部分の微粒子の表面密度の少なくとも０．２倍、少なくとも０．４倍、少なくとも０．６倍、少なくとも０．８倍、または少なくとも０．９倍、特に第１の部分の密度よりも数倍高い微粒子の表面密度を有すること、
−第１の部分の微粒子が第２の部分の微粒子よりも少なくとも１．２倍、好適には少なくとも１．５倍大きな平均粒子寸法の数を有すること、
−第２の部分が１０から４５μｍ、より好適には２２から４５μｍまたは２５から４５μｍの直径を有する粒子の表面密度を有し、これは第１の部分のそのような粒子の表面密度よりも少なくとも０．１倍、例えば第１の部分のそのような粒子の表面密度よりも少なくとも０．２倍、少なくとも０．４倍、少なくとも０．６倍、少なくとも０．８倍、または少なくとも０．９倍高いこと、
の少なくとも１つまたは好適には全ての点で異なっており、表面密度は医療デバイスの表面のｍｍ２あたりの粒子の数で表される。これにより、患者内でデバイスを位置決定することを支援することができる、超音波画像の明瞭なパターンを利点として提供する。
【００２８】
さらに好適な医療デバイスは、第１の被覆部分及び第２の被覆部分において、以下の条件Ａ）、Ｂ）、Ｃ）、Ｄ）、Ｅ）及びＦ）の１つ以上が適用され、第１の被覆部分についての条件が第２の被覆部分についての条件とは異なる状態で提供されるデバイスである。
Ａ）医療デバイスの微粒子の少なくとも６０％の直径が２２から４５μｍまたは２５から４５μｍであり、医療デバイスの表面における微粒子の密度が１０から１８００粒子／ｍｍ２、好適には医療デバイスの表面における微粒子の密度が４５から４５０粒子／ｍｍ２であること、または
Ｂ）医療デバイスの微粒子の少なくとも６０％の直径が２２から２７μｍまたは２５から２７μｍであり、医療デバイスの表面における微粒子の密度が５０から１８００粒子／ｍｍ２であり、好適には医療デバイスの表面における微粒子の密度が１５０から４５０粒子／ｍｍ２であること、または
Ｃ）医療デバイスにおける微粒子の少なくとも６０％の直径が２７から３２μｍであり、医療デバイスの表面における微粒子の密度が２５から６５０粒子／ｍｍ２であり、好適には医療デバイスの表面における微粒子の密度が７０から４５０粒子／ｍｍ２であり、または
Ｄ）医療デバイスにおける微粒子の少なくとも６０％の直径が３２から３８μｍであり、医療デバイスの表面における微粒子の密度が５０から２７５粒子／ｍｍ２であり、好適には医療デバイスの表面における微粒子の密度が４５から２２５粒子／ｍｍ２であり、または
Ｅ）医療デバイスの微粒子の少なくとも６０％の直径が３８から４５μｍであり、医療デバイスの表面における微粒子の密度が１０から２５０粒子／ｍｍ２であり、好適には医療デバイスの表面における微粒子の密度が４５から１５０粒子／ｍｍ２であり、または
Ｆ）医療デバイスの微粒子の少なくとも６０％の直径が４５から５３μｍであり、医療デバイスの表面における微粒子の密度が１０から２００粒子／ｍｍ２である。
【００２９】
好適には、第１及び第２の部分はそれぞれ医療デバイスのシャフトの曲面上のマーカーバンドであり、セパレータによってシャフトの軸方向に、好適にはシャフトの軸の方向に少なくとも１ｍｍ、少なくとも５ｍｍ、または少なくとも１０ｍｍだけ互いに分離される。そのような分離により、マーカーバンド及びデバイスの配向の認識が容易になる。
【００３０】
好適には、第２の部分は、１０から４５μｍ、より好適には２２から４５μｍ、または２５から４５μｍの直径を有する粒子の表面密度を有し、これは、第１の部分のそのような粒子の表面密度より少なくとも０．１倍高く、例えば少なくとも０．２倍、少なくとも０．４倍、少なくとも０．６倍、少なくとも０．８倍、または少なくとも０．９倍高い。これにより、各部分間のコントラストが良好になり、そのためデバイスの配向を超音波画像の中で明確にみることができる。全ての表面密度は被覆によって、または被覆部分によって覆われる医療デバイスの表面のｍｍ２あたりの粒子の数で表すことができる。
【００３１】
本明細書で使用されるように、超音波で測定された物体の可視性（物体の超音波可視性とも呼ばれる）は、この物体の正確な位置を決定することができる精度として定義される。そのため、可視性は得られる超音波画像の精細度またはシャープネスに比例する。画像がより精細に（よりシャープに）なれば、使用者はより良好に物体の位置を決定することができ、そのため、物体の可視性がより良好になる。興味深いことに、０．１から１００％の表面充填（１００％の表面充填は、可能な中で最も高い、すなわち面内で球状粒子の六方最密が達成される）に概略的に対応する、試験された０から１８００微小球体／ｍｍ２の密度範囲では、最適な値を超える表面密度、すなわち反射率を有する物体は、超音波の下での物体の大きさの過大評価を引き起こす。そのため、超音波の反射率がより高いことは、常に医療物体の可視性を向上させることとはならない。対照的に、発明者は、粒子の大きさに依存する、最適な粒子密度が存在することを発見した。密度が高すぎれば、反射率は増大するが、超音波画像が物体の大きさの過大評価をもたらすこととなるために、デバイスの正確な位置を決定する使用者の能力は低下することとなる。物体と環境との間の境界はより不明瞭となり、それによって物体の可視性が低下する。粒子密度が低すぎれば、これは信号及び物体の大きさの過小評価を引き起こすであろう。
【００３２】
いかなる理論にも束縛されることを望むことなく、表面上の粒子の数が増大すると、より多くの超音波が散乱され、トランスデューサに戻り、反射率の増加につながると考えられる。粒子密度が低い場合、この反射率の増加は、周囲の媒体の信号と比較して超音波装置のスクリーン上で、被覆されたデバイスの信号のコントラスト雑音比を増大させ、画像のシャープネスも増大させ、スクリーン上の超音波画像の向上につながる。しかし、粒子の数が最適点を超えて増加すると、散乱はさらに増加するがデバイスの超音波画像は大きくなって画定性が低下し、スクリーン上で画定性の低い、またはよりシャープでない画像につながる。これは、デバイスの大きさの過大評価、超音波アーティファクトの存在及び使用者にとってより画定性の低い超音波画像につながる。この結果は、デバイスの準最適な画像である。
【００３３】
本発明のこの発見は、当該技術分野の一般的な教示とは対照的である。例えば、非特許文献１において、Ｃｏｕｔｕｒｅらは、表面の微粒子の信号の改善または反射率を予測するための２つの数学的モデルを記載している。いわゆる層モデルでは、超音波粒子は表面を覆う、粒子直径に相当する厚さを有する連続的な膜として見られる。このモデルによれば、反射率は膜の厚さ（粒子の大きさ）のみに依存し、粒子密度には依存しない。Ｃｏｕｔｕｒｅらによって提案された２番目の数学的モデルでは、表面濃度が低い場合、超音波放射の応答は、占められるすべての位相で、全ての粒子の個別の衝撃応答の和としてモデル化される。Ｃｏｕｔｕｒｅらの文献の第１２４９ページの数式（５）から、このモデルによれば反射率は超音波粒子の表面密度に比例することは明らかである。次いで、実験データは、これが特に最大２００％（Ｃｏｕｔｕｒｅらの５μｍの粒子が使用される場合に最大７００００粒子／ｍｍ２の粒子密度を大まかに伴う）の合流分離（表面充填）の場合であることを示している。実際的な理由から、そのような高い粒子密度は、表面にそのような大量の粒子を結合させることが困難になるため、通常医療デバイスには使用されない。そのため、Ｃｏｕｔｕｒｅらはエコー発生粒子の超音波反射率を調べたのみであり、反射率と最大７００００粒子／ｍｍ２の粒子密度との間の線形的な関係を教示している。しかし、Ｃｏｕｔｕｒｅらの文献で実現されていないのは、超音波粒子の反射率の大きさが、患者内のデバイスの可視性と常に相関するわけではないという、本発明の発見である。本発明は、反射率が高すぎると、実際には超音波画像の品質の喪失により可視性が低下するという発見を提供する。本発明によれば、反射率が高すぎると、信号の広がり及びアーティファクトが現れ始め、使用者が見る超音波画像は精細度が低下する（シャープでなくなる）。この場合、使用者は、デバイスの大きさを過大評価し、精度を失うこととなる。そのため、本発明は、改善された超音波可視性を有する被覆された医療デバイスを提供する。エコー発生粒子の直径及び密度は、改善された可視性を有する超音波画像を得ることができるように調整され、これは、使用者が体内のデバイスの位置を正確に決定することができるようになることを意味する。
【００３４】
従って、本発明は、１つの態様において、超音波検出のための被覆を含む医療デバイスを提供し、この被覆は、超音波可視性を有する微粒子を含み、被覆の少なくとも一部において、医療デバイスの微粒子の少なくとも６０％の直径が１０から４５μｍであり、被覆部分の表面積あたりの医療デバイスの表面における微粒子の密度が４５から４５０粒子／ｍｍ２であり、被覆が不均一である。そのため、医療デバイスは少なくとも部分的に被覆で被覆される。被覆は、４５から４５０粒子／ｍｍ２の表面密度を有する超音波可視性の微粒子を含む少なくとも一部を含み、微粒子の少なくとも６０％は１０から４５μｍの直径を有する。デバイスは、任意選択的に他の被覆部を含むことができ、例えば粒子は異なる直径及び／または表面密度を有しうる。例えばデバイスはさらに、４５０から１８００粒子／ｍｍ２または５００から１８００粒子／ｍｍ２を超える被覆部を含んでもよく、または微粒子の少なくとも６０％が１０μｍ未満または４５μｍを超える大きさ、例えば１．０から９．０μｍまたは４６から５３μｍの大きさを有する部分を含んでもよい。デバイスはさらに、被覆されていない部分（０粒子／ｍｍ２の表面密度を有する）を含んでもよい。
【００３５】
好適には、この医療デバイスの被覆の少なくとも一部における微粒子の少なくとも６５％は、１０から４５μｍの直径を有する。より好適には、医療デバイスの被覆の少なくとも一部において微粒子の少なくとも７０％または少なくとも７５％が、１０から４５μｍの直径を有する。より好適には、医療デバイスの被覆の少なくとも一部において微粒子の少なくとも８０％、少なくとも８５％または少なくとも９０％が、１０から４５μｍの直径を有する。最も好適には、医療デバイスの被覆の少なくとも一部において微粒子の少なくとも９５％が１０から４５μｍの直径を有する。１０から４５μｍの直径を有する粒子の比率を高くし、被覆の少なくとも一部において４５から４５０粒子／ｍｍ２の表面密度で、不均一な被覆と組み合わせて用いることによって、医療デバイスの最適な可視性が得られる。１つの特定の好適な実施形態において、超音波検出のための被覆を含む医療デバイスが提供され、この被覆は、超音波可視性を有する微粒子を含む被覆の少なくとも一部を含み、医療デバイスにおける微粒子の少なくとも６０％（好適には少なくとも６５％、７０％、７５％、８０％、８５％、９０％または９５％）の直径が２２から４５μｍ、２５から４５μｍ、２０から２５μｍ、または２５から４０μｍであり、医療デバイスの表面における微粒子の密度が、被覆の少なくとも一部において４５から４５０粒子／ｍｍ２である。別の好適な実施形態において、この密度は被覆の少なくとも一部において６０から４５０粒子／ｍｍ２である。さらに、この粒子の大きさ及び密度は、被覆全体の平均について粒子の大きさの分布及び密度について好適である。
【００３６】
好適には、個別の粒子の少なくとも６０％の直径の大きさは、被覆の少なくとも一部において１０から４５μｍの間でランダムに分布される。他の実施形態において、個別の粒子の少なくとも６０％の直径の大きさは２２から４５μｍ、２０から４５μｍまたは２５から４５μｍの間でランダムに分布される。また、より狭いサブ範囲内の直径の大きさの粒子をより高い比率で有する粒子の混合物を使用することも可能である。例えば、１つの好適な実施形態は、医療デバイスの微粒子の少なくとも６０％の直径が２２から２７μｍ、２０から２７μｍ、または２５から３０μｍである部分を少なくとも有する、本発明に従う医療デバイスを提供する。任意選択的に、そのような部分は、５０から４５０粒子／ｍｍ２または４５０から１８００粒子／ｍｍ２の間の粒子密度の部分を、４５から４５０粒子／ｍｍ２の表面密度を有する部分と組み合わせて有する。１５０から４５０粒子／ｍｍ２の粒子密度は、その部分の最適な可視性を提供し、そのため好適である。さらにより好適には、この粒子密度は最適な可視性のために１５０から３００粒子／ｍｍ２である。
【００３７】
そのため、１つの実施形態は、少なくとも一部が超音波検出のための被覆で被覆された医療デバイスを提供し、被覆は超音波可視性を有する微粒子を含み、被覆の少なくとも一部において、医療デバイスの微粒子の少なくとも６０％の直径が２２から２７μｍ、２０から２５μｍ、または２５から３０μｍであり、医療デバイスの表面における微粒子の密度は５０から４５０粒子／ｍｍ２または４５０から１８００粒子／ｍｍ２であり、４５から４５０粒子／ｍｍ２の表面密度を有する部分と組み合わせられる。好適には、１５０から４５０粒子／ｍｍ２、より好適には１５０から３００粒子／ｍｍ２である。好適には、医療デバイスの微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、２２から２７μｍ、２５から３０μｍ、または２０から２５μｍの直径を有する。
【００３８】
さらに他の実施形態において、医療デバイスは、少なくとも超音波粒子を含む被覆で被覆された部分において、医療デバイスにおける微粒子の少なくとも６０％の直径が２７から３２μｍである。そのような部分について、粒子密度は例えば４５から４５０粒子／ｍｍ２、２５から４５または４５０から６５０粒子／ｍｍ２である。７０から４５０粒子／ｍｍ２の粒子密度は、２７から３２μｍの粒子の大きさと、７０から４５０粒子／ｍｍ２の密度の組み合わせにより、体内の医療デバイスの部分の可視性が向上するため、特に好適である。さらにより好適には、粒子密度は最適な可視性のために、８０から３００粒子／ｍｍ２である。
【００３９】
そのため、さらに、超音波検出のための被覆で少なくとも部分的に被覆された医療デバイスが提供され、被覆は超音波可視性を有する微粒子を含み、医療デバイスにおける微粒子の少なくとも６０％の直径が２７から３２μｍであり、医療デバイスの表面における微粒子の密度が、これらの部分において２５から４５、４５から４５０または４５０から６５０粒子／ｍｍ２、好適には７０から４５０粒子／ｍｍ２、より好適には８０から３００粒子／ｍｍ２である。好適には、医療デバイスの微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、２７から３２μｍの直径を有する。
【００４０】
さらに他の実施形態において、医療デバイスは超音波粒子を含む被覆で少なくとも部分的に被覆され、医療デバイスにおける微粒子の少なくとも６０％の直径が３２から３８μｍである。この場合、４５から２２５粒子／ｍｍ２の粒子密度は、３２から３８μｍの粒子の大きさ及び５０から２７５粒子／ｍｍ２の密度の組み合わせが適切であるため、特に好適である。４５から２２５粒子／ｍｍ２の密度により、体内の医療デバイスの可視性がさらに向上される。従って、さらに、超音波検出のための被覆を有する部分を少なくとも含む医療デバイスが提供され、被覆は超音波可視性を有する微粒子を含み、医療デバイスの微粒子の少なくとも６０％の密度は３２から３８μｍであり、医療デバイスの表面における微粒子の密度はこれらの部分において、５０から２７５粒子／ｍｍ２、好適には４５から２２５粒子／ｍｍ２である。再び、医療デバイスにおける微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、そのような部分において２７から３２μｍの直径を有することが好適である。記載された直径及び記載された表面密度を有する粒子を高い比率で使用することにより、医療デバイスの部分の最適な可視性が得られる。
【００４１】
さらに他の実施形態において、医療デバイスは超音波粒子で少なくとも部分的に被覆され、医療デバイスの微粒子の少なくとも６０％の直径が被覆の一部において３８から４５μｍである。この場合、１０から２５０粒子／ｍｍ２の粒子密度が適している。４５から１５０粒子／ｍｍ２の粒子密度が、被覆の部分において３８から４５μｍの粒子の大きさ及び４５から１５０粒子／ｍｍ２の密度の組み合わせにより、デバイスの部分の可視性がさらに向上するため、特に好適である。
【００４２】
従って、さらに、超音波検出のための被覆を有する部分を少なくとも含む医療デバイスが提供され、被覆は超音波可視性を有する微粒子を含み、医療デバイスにおける微粒子の少なくとも６０％の直径が３８から４５μｍであり、医療デバイスの表面における微粒子の密度がこれらの部分において４５から１５０粒子／ｍｍ２である。好適には、医療デバイスにおける微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、３８から４５μｍの直径を有する。
【００４３】
さらに他の実施形態において、医療デバイスは超音波粒子で被覆された部分を有し、医療デバイスにおける微粒子の少なくとも６０％の直径が４５から５３μｍである。この場合、１０から２００粒子／ｍｍ２のこの粒子密度は、この部分のデバイスの可視性を向上するのに適している。
【００４４】
本発明の発見は、粒子の量が良好な画像を提供することを示唆する、特許文献１及び２のような先行技術の教示とは対照的である。特許文献２（第６欄）及び特許文献１（第７欄）は、約５ミクロンの外形を有するガラスの微小球体が、１つの許容可能な選択肢であることを教示する。さらに、１から５０ミクロンの一般的な大きさの範囲が挙げられている。特許文献１１は、０．１から３０μｍのエコー発生粒子の好適な大きさの範囲を開示している。さらに、特許文献９及び１０は、２０から２００μｍ及び５０から１５０μｍの一般的な大きさの範囲について記載している。そのため、先行技術文献によれば、エコー発生粒子の大きさはあまり重要ではない。さらに、粒子の大きさと最適な粒子密度との間の相関は、本発明によって提供されるようには提示されていない。粒子の大きさ及び粒子密度の特定の組み合わせが、体内の医療デバイスの超音波画像の可視性を向上させるというのが、この発見である。本明細書によって提供されるような最適な密度範囲及び粒子の大きさは、先行技術文献には開示も示唆もされていない。
【００４５】
本発明に従う医療デバイスは、超音波可視性を有する１つ以上の様々な種類の微粒子を含む被覆で不均一に被覆可能である。そのような微粒子は当技術分野で知られている。適切な微粒子は例えば、ポリマー、セラミック、ガラス、ケイ酸塩、有機材料、金属からなる群から選択された材料またはそれらの任意の組み合わせを含み、またはそれらから形成される。１つの実施形態において、固体の微粒子が用いられる。他の選択肢は、流体で満たされた中空微粒子、好適には、気体で満たされた中空微粒子を含む。この気体は好適には空気、窒素、希ガス、炭化水素及び／またはフッ化物の気体を含む。１つの実施形態において、空気で満たされた粒子が使用される。好適には、微粒子はほぼ球体及び／または固体であり、特に中空ではないか、または気体で満たされておらず、好適にはポリマー、セラミック、ガラス、ケイ酸塩、有機材料、金属及びそれらの任意の組み合わせからなる。これは、被覆のマトリックスと整合する粒子の表面からの反射による良好なエコー発生性を提供することができる。
【００４６】
１つの好適な実施形態において、エコー発生微粒子は、エコー発生微小球体である。１つの実施形態において、二重層及び多層と比較して表面の厚さ及び粗さを低減されるため、微粒子は単層として被覆の少なくとも一部に存在する。より粗さの低い表面は、典型的には患者の体内でデバイスを移動させるために必要な力が少ない。被覆がより薄いと、医療デバイスの特性に与える影響がより少ない。好適には、被覆は１０から１００μｍ、より好適には１０から６０μｍ、さらにより好適には２０から５０μｍの厚さで適用される。
【００４７】
好適には、１０から４５μｍまたは２２から４５μｍの直径を有するエコー発生微粒子は、２０から４５もしくは２５μｍ、または２５から４５もしくは３０μｍの被覆の少なくとも一部において使用される。これは、粒子の少なくとも６０％、好適には少なくとも６５％、好適には少なくとも７０％、好適には少なくとも７５％、好適には少なくとも８０％、好適には少なくとも８５％、好適には少なくとも９０％、及び最も好適には少なくとも９５％が、被覆の少なくとも一部において１０から４５μｍまたは２２から４５μｍ、または２０から４５もしくは２５μｍ、または２５から４５もしくは３０μｍの直径を有することを意味する。従って、粒子の大部分が記載される直径範囲内の直径を有する限り、ある程度の変動が許容される。顕著に小さな粒子は、より低い超音波散乱能力を有し、エコー発生性が常に十分に向上するわけではなく、コントラスト雑音比が低すぎることが多い一方で、顕著に大きな粒子は、非常に散乱効果が大きくなり、そのため医療デバイスの大きさの過大評価につながることが多いため、医療デバイスを被覆するための被覆の少なくとも一部において、１０から４５μｍの直径を有するエコー発生微粒子が好適である。さらに、４５μｍ未満の直径を有する粒子では、被覆された医療デバイスの部分は、典型的には、対象の体内で粗い表面を有するデバイスを動かす際に経験される抵抗に起因する、対象に対する不快感を避けることができるように十分滑らかである。
【００４８】
本明細書では、医療デバイスは動物または人間の体内で使用可能である任意の種類のデバイスとして定義される。この医療デバイスは好適には、体内に挿入され、または埋め込まれることができる。好適には、そのような医療デバイスは、外科手術、治療及び／または診断で使用される道具である。外科手術用器具は当技術分野において周知である。医療デバイスの非限定的な例は、カテーテル、針、ステント、カニューレ、気管切開器、内視鏡、拡張器、チューブ、導入器、マーカー、探針、スネア、血管形成装置、トロカール、鉗子を含む。従って、本発明に従う医療デバイスは、好適にはカテーテル、針、ステント、カニューレ、気管切開器、内視鏡、拡張器、チューブ、導入器、マーカー、探針、スネア、血管形成装置、基準、トロカール及び鉗子からなる群から選択される。医療デバイスは、典型的にはガラススライドではない。典型的には、被覆が適用される表面はガラスの表面ではない。
【００４９】
本明細書で使用されるように、超音波検出のための被覆は、人間又は動物の体によって許容される任意の被覆を含み、これは超音波の散乱によって可視化可能である微粒子を含む。典型的には、そのような被覆は、無毒性、低アレルギー性かつ安定的である生体適合性材料を含む。
【００５０】
超音波（「超音波信号」または「超音波」とも呼ぶ）は、通常の人間の聴覚の可聴範囲を超える周波数の音圧波として定義される。典型的には、超音波は２０ｋＨｚを超える周波数を有する。医療デバイスの画像取得については、２ＭＨｚから５０ＭＨｚの周波数を有する超音波が好適に使用される。
【００５１】
本明細書で使用されるように、「超音波画像」という用語は、超音波を用いた物体の任意の種類の可視化を意味する。典型的には、反射された超音波は電気的パルスに変換され、処理されてデジタル画像に変換される。そのような画像は、超音波画像という用語で受け入れられる。
【００５２】
微粒子は、本明細書では１０００μｍ未満（好適には１μｍ以上、１０００μｍ未満）の大きさを有する粒子として定義される。微粒子は、規則的な形状（例えば球状、楕円、立方体、平板、針）や不規則な形状などの任意の形状を有することができる。
【００５３】
微小球体は、本明細書では１０００μｍ未満、好適には５００μｍ未満、典型的には１μｍを超える直径を有するほぼ球形の粒子として定義される。「ほぼ球形」という用語は、粒子は中心と表面の任意の点との間の距離が粒子の少なくとも７０％、好適には少なくとも８０％、最も好適には少なくとも９０％において、互いに５０％、より好適には３０％異ならない限り、完全に球形である必要はないという事実を反映している。
【００５４】
そうでないと明記するのでない限り、粒子の大きさは電子顕微鏡または光学顕微鏡で測定される。マトリックス内に埋め込まれた粒子の大きさは、電子顕微鏡で断面に基づいて決定することができる。粒子の大きさの分布において使用される際の微粒子のパーセンテージは、そうでないと明記するのでない限り、粒子の数としての個数の％を指す。
【００５５】
粒子の表面密度は、光学画像分析で決定可能である。粒子の直径のランダムな分布は、正規分布を含む。
【００５６】
単層は、単一層とも呼ばれるが、本明細書ではデバイスの表面における粒子の１粒子の厚さの層として定義され、これは、デバイスの表面に対して垂直な軸において平均が１粒子未満であることを意味する。二重層は、本明細書ではデバイスの表面において２粒子の厚さの層として定義され、これはデバイスの表面に対して垂直な軸において平均が２粒子未満であることを意味する。エコー発生微粒子は、本明細書では超音波を反射することが可能な微粒子として定義される。
【００５７】
本発明に従う微粒子の直径は、本明細書では粒子の最大の大きさとして定義される。実際にはほぼ球状の粒子が好適であるが、粒子は必ずしも正確に球形である必要はない。
【００５８】
所定の範囲の直径を有する微粒子は、本明細書では記載された範囲内にある直径を有し、下限値及び上限値を含む微粒子として定義される。例えば、１０から４５μｍの直径を有する微粒子は、１０μｍの直径、４５μｍの直径、またはその範囲内の任意の値の直径を有しうる。
【００５９】
ケイ酸塩は、本明細書ではＳｉＯ２及び／またはＳｉＯ４の群、またはケイ酸もしくはシリカから得られる任意の塩を含む任意の化合物として定義される。
【００６０】
本明細書で用いられるように、「ガラス」という用語は、液体状態まで加熱された場合にガラス転移を示す固体材料を指す。好適には、ＳｉＯ２を含むガラスであるシリカガラスが用いられる。典型的には、もっともありふれた種類のガラスであるソーダライムガラスが用いられる。これは、例えばＳｉＯ２、炭酸ナトリウム、酸化カルシウム、酸化マグネシウム及び／または酸化アルミニウムを含む。例えば石英、ホウケイ酸ナトリウムまたはその他のホウケイ酸ガラス、酸化鉛及び／またはアルミノシリケートなどのその他の種類のガラスを用いることもできる。
【００６１】
「プラスチック」という用語は、高分子量の有機ポリマーを指す。プラスチックの非限定的な例は、ポリ（エーテルスルフォン）、ポリイソシアネート、ポリウレタン、ポリテトラフルオロエチレン、Ｎ−ビニル−ピロリドンのポリマーまたは共重合体（例えば、ブチルアクリレートとの共重合体）、ポリ（４−ビニルピリジン）、ポリアクリルアミド（例えば、ポリ（Ｎ−イソプロピルアクリルアミド））、ポリ（アミド−アミン）、ポリ（エチレンイミン）、酸化エチレン及び酸化プロピレンのブロック共重合体（例えば、ポリ（酸化エチレン−ブロック−酸化プロピレン）またはポリ（酸化エチレン−ブロック−酸化プロピレン−ブロック−酸化エチレン））、スチレンのブロック共重合体（例えば、ポリ（スチレン−ブロック−イソブチレン−ブロック−スチレン）またはポリ（ヒドロキシスチレン−ブロック−イソブチレン−ブロック−ヒドロキシスチレン））、ポリジアルキルシロキサン、多糖類、ポリスチレン、ポリアクリレート、ポリアルキルアクリレート（例えばポリメチルメタクリレートまたはポリ（２−ヒドロキシエチルメタクリレート））、ポリアルカン（例えば、ポリエチレン、ポリプロピレン及びポリブタジエン）、ポリ（エーテルケトン）（例えばポリ（エーテルケトン）またはポリ（エーテルエーテルケトン））、ポリエステル（例えばポリ（エチレンテレフタレート））、ポリグリコリド、ポリ（トリメチレンテレフタレート）またはポリ（エチレンナフタレート）、ポリ（乳酸）、ポリカプロラトーン、ポリ（ブチレンテレフタレート）、ポリアミド（例えば、ナイロン−６、６、ナイロン−６、ポリフタルアミドまたはポリアラミド）、及び上述の１つ以上の組み合わせを含む。これらは、例えば、医療デバイスの表面材料として使用可能である。
【００６２】
本明細書で使用されるように、「表面被覆率」という用語は、エコー発生微粒子で覆われる表面のパーセンテージを指す。表面被覆率は、典型的には微粒子で覆われた表面部分の加算寸法を全体としての表面の全寸法で除算することによって決定される。
【００６３】
「表面密度」という用語は、本明細書では、被覆部分によって覆われたデバイスの表面の１平方ミリメートル当たりの粒子の量（粒子の数として）として定義される。そのため、被覆部分の場合、この用語は被覆のその部分によって覆われたデバイスの表面部分の面積当たりの粒子の数を指す。「粒子密度」という用語は、「表面密度」と互換的に用いられる。一般的に実際には、被覆された物体の実際の密度と示された密度の値との間には、ある程度の大きくない変動が典型的には許容される。例えば、５から１０％の差は、典型的には、大きくないと考えられる。
【００６４】
本明細書で用いられるように「反射率」という用語は、典型的には、表面または界面から戻って、例えば超音波トランスデューサによって受け取られた超音波の割合または量を指す。
【００６５】
「コントラスト雑音比」（ＣＮＲ）という用語は、本明細書では、本明細書で説明されるように、エコー発生粒子の反射と、周囲の組織の反射（背景反射）との差として定義される。ＣＮＲを計算するための方法は、例えばＳｏｎｇらの非特許文献２及びＢａｌｄｅｌｌｉらの非特許文献３に開示されている。
【００６６】
さらにより好適には、デバイスの少なくとも一部は、表面密度が１５０粒子／ｍｍ２よりも低く、微粒子の少なくとも６０％の直径が３８から４５μｍである被覆を有する。そのような粒子について、１５０粒子／ｍｍ２未満の表面密度は、そのような粒子の表面密度がより高い本発明の好適でない実施形態と比較してデバイスの大きさの過大評価の危険性が少なく、アーティファクトが現れる危険性が少ないため、より精度が高く、好適である。
【００６７】
これは、例えば実施例５及び図９に示されている。右側の画像は、医療デバイスにおける微粒子の少なくとも６０％の直径が３８から４５μｍであり、デバイスの表面におけるエコー発生微粒子の密度が約２５０粒子／ｍｍ２である被覆デバイスで得られたものであり、中央の画像は、デバイスの表面におけるエコー発生微粒子の密度が約１８０粒子／ｍｍ２である、同一の種類及び大きさの粒子を有する被覆デバイスで得られたものであり、左側の画像はデバイスの表面におけるエコー発生微粒子の密度が約１３０粒子／ｍｍ２である、同一の種類及び大きさの粒子を有する被覆デバイスで得られたものである。明らかに図９の右側の画像は精細度（シャープネス）が低く、外科医が例えばそのようなデバイスの端部または先端を正確に位置させるのは容易でない。さらに、デバイスの左端において雲状の形状が見られ、得られた画像の品質及び精度の点で特に好適でない。さらに、図９の左側の画像（約１３０粒子／ｍｍ２のエコー発生粒子の密度で被覆したもの）と、図９の中央の画像（約１８０粒子／ｍｍ２のエコー発生粒子の密度で被覆したもの）とを比較すると、図９の左側の画像の精細度（シャープネス）及び、すなわち可視性が、図９の中央の画像の精細度（シャープネス）よりもよいことが分かる。実施例５及び図９は、好適な粒子の大きさの分布及び表面密度に関する、本発明の態様を示している。
【００６８】
再び、予測とは対照的に、本発明は、より反射率が高くなる、より多くのエコー発生微粒子の存在が、常にデバイスの可視性を向上させるわけではないという発見をもたらす。反対に、最適値よりも高い密度が使用されると、可視性は悪化する。そのようなデバイスの端部または先端部を位置決定することは、例えば被覆におけるマーカーバンドで、またはその他何らかの不均一さで被覆を適用することで改善可能である。
【００６９】
１つの実施形態において、本発明に従う医療デバイスは、プラスチックの表面を含む。従って、被覆に対して基材として働く医療デバイスの表面は、好適にはポリマー性／プラスチック材料を含む。非限定的な例は、ポリウレタン、ポリ塩化ビニル、シリコーン及びＰＥＢＡＸ（ポリエーテルブロックアミド）からなる群から選択されたポリマー性材料（プラスチック）である。本発明に従う医療デバイスはまた、例えばステンレス鋼、ニチノール（ニッケル及びチタンの金属合金）、クロム、金または白金などの金属表面（合金を含む）を含んでもよい。
【００７０】
前述のように、本発明に従う医療デバイスについて適した微粒子は、ポリマー、セラミック、ガラス、ケイ酸塩、有機材料、金属及びこれらの任意の組み合わせからなる群から選択された材料を好適には含み、より好適には例えばこれらの材料からなる。好適には、ガラスまたはケイ酸塩の微粒子が用いられる。特に好適な１つの実施形態において、微粒子はエコー発生微小球体である。微粒子は、固体微粒子でありうる。中空微粒子、特に気体充填ガラスまたはケイ酸塩粒子などの気体充填微粒子または微小球体も適している。１つの実施形態において、これらの粒子は空気、窒素、希ガス、炭化水素及び／またはフッ化物の気体で満たされる。好適には、これらの粒子は空気またはフッ化物の気体で満たされる。
【００７１】
原則的に、微粒子を医療デバイスに適用することができ、生体内での使用に適した任意の被覆が、本発明に従う医療デバイスについて適している。そのような被覆は好適には無毒性、低アレルギー性であり、安定である。被覆は典型的には粒子が埋め込まれたマトリックス材料を含む。マトリックス材料は、好適にはポリマー性成分、好適にはポリ（エーテルスルフォン）、ポリイソシアネート、ポリウレタン、ポリテトラフルオロエチレン、ブチルアクリレートとの共重合体などのＮ−ビニルピロリドンのポリマーまたは共重合体、ポリ（４−ビニルピリジン）、ポリ（Ｎ−イソプロピルアクリルアミド）などのポリアクリルアミド、ポリ（アミド−アミン）、ポリ（エチレンイミン）、ポリ（酸化エチレン−ブロック−酸化プロピレン）またはポリ（酸化エチレン−ブロック−酸化プロピレン−ブロック−酸化エチレン）などの酸化エチレン及び酸化プロピレンのブロック共重合体、ポリ（スチレン−ブロック−イソブチレン−ブロック−スチレン）またはポリ（ヒドロキシスチレン−ブロック−イソブチレン−ブロック−ヒドロキシスチレン）などのブロック共重合体またはスチレン、ポリジアルキルシロキサン、多糖類、ポリスチレン、ポリアクリレート、ポリエチレン、ポリプロピレンまたはプロブタジエンなどのポリアルカン、ポリ（エーテルケトン）、ポリ（エーテルエーテルケトン）などのポリ（エーテルケトン）、ポリ（エチレンテレフタレート）などのポリエステル、ポリグリコリド、ポリ（トリメチレンテレフタレート）、ポリ（エチレンナフタレート）、ポリ（乳酸）、ポリカプロラクトン、ポリ（ブチレンテレフタレート）、ナイロン−６、６、ナイロン６、ポリフタルアミドまたはポリアラミドなどのポリアミド、ポリメチルメタクリレートなどのポリアルキルメタクリレート、ポリ（２−ヒドロキシエチルメタクリレート）、ポリビニルエーテルからなる群、及びこれらの組み合わせから選択されたポリマー性成分、最も好適には、ポリ（エーテルスルフォン）、ポリウレタン、ポリアクリレート、ポリメタクリレート、ポリアミド、ポリカーボネート、及びこれらの組み合わせから選択されたポリマー性成分を含む。
【００７２】
１つの実施形態において、本発明に従う医療デバイスは、プラスチックチューブを含む。そのようなデバイスは例えばカテーテルを含む。
【００７３】
さらなる態様において、本発明は、本発明に従う医療デバイスを作成するための方法に関する。エコー発生被覆を作成し、医療デバイスにこれらの被覆を適用するための方法は、当技術分野においてよく知られている。例えば、ポリマー微小カプセルを作成するための既知の技術は、溶剤蒸発、液滴形成、界面重合、スプレー乾燥及び流動床被覆である。ガラス微小カプセルは、例えば超音波スプレー熱分解、ゾル−ゲル処理、液滴処理または電気分散沈殿を用いて作成することができる。次いで、医療デバイスは例えばディップ塗布、スプレー塗布、パッド印刷、ローラー塗布、印刷、塗装またはインクジェット印刷によって微粒子で被覆される。不均一な被覆を得るために、マスクを用いることができる。例えば、マスク層が基材上に適用可能であり、マスクされた基材に、被覆が基材の露出部分（マスクによって覆われていない）に付着させるようにディップ塗布を行い、次いでマスクを除去することができる。別の選択肢は、基材表面にパターンを設け、次いで被覆の選択的被覆に変換される、事前処理を基材に行うことを含む。例えば、パターンは表面の選択された部分を疎水性状態にし、その後水性被覆を適用し、疎水性表面の部分が覆われないようにすることを伴うことができる。印刷、パッド印刷（スタンピングを含む）、インクジェット印刷、及び塗装も、例えばパターンとして、またはパターンとともに、特に微細な詳細部を有するパターンについて被覆を提供するために使用することができる。ローラー塗布が、例えば被覆のバンドを適用するために適している。
【００７４】
例えば、エコー発生粒子及び被覆を作成する方法を記載する特許文献１、１４、１０、１５及び非特許文献１を参照する。そのような被覆は、好適には生体適合性があり、無毒性であり、低アレルギー性であり、かつ安定である。本発明に従う医療デバイスは、好適には本発明に従うエコー発生微粒子を含む、本明細書において列挙したマトリックス材料を含む被覆を含む。
【００７５】
従って、１つの態様は、超音波検出のための不均一な被覆を含む医療デバイスを作成するための方法を提供し、被覆は超音波可視性を有する微粒子を含み、被覆の少なくとも一部において、医療デバイスの微粒子の少なくとも６０％の直径が１０から４５μｍであり、医療デバイスの表面における微粒子の密度が４５から４５０粒子／ｍｍ２であり、本方法は、
−医療デバイスを提供する段階と、
−超音波可視性を有する微粒子を含む不均一な被覆でデバイスを被覆する段階であって、被覆の少なくとも一部において、微粒子の少なくとも６０％の直径が１０から４５μｍであり、医療デバイスの表面における微粒子の密度が４５から４５０粒子／ｍｍ２である、デバイスを被覆する段階と、を含む。
【００７６】
好適には、被覆の少なくとも一部において、医療デバイスにおける微粒子の少なくとも６０％、より好適には少なくとも６５％、より好適には７５％、より好適には少なくとも８０％、より好適には少なくとも８５％、より好適には少なくとも９０％、より好適には少なくとも９５％が、１０から４５μｍの直径を有する。
【００７７】
また、超音波検出のための不均一な被覆を含む医療デバイスを作成するための方法が提供され、被覆は、超音波可視性を有する微粒子を含み、被覆の少なくとも一部において、微粒子の少なくとも６０％の直径は２２から４５μｍ、または２０からもしくは２５μｍ、または２５から４５もしくは３０μｍであり、医療デバイスの表面における微粒子の密度は４５から４５０粒子／ｍｍ２であり、本方法は、
−医療デバイスを提供する段階と、
−超音波可視性を有する微粒子を含む不均一な被覆でデバイスを被覆する段階であって、被覆の少なくとも一部において、医療デバイスにおける微粒子の少なくとも６０％の直径が２２から４５μｍ、２０から４５もしくは２５μｍ、または２５から４５もしくは３０μｍであり、医療デバイスの表面における微粒子の密度は４５から４５０粒子／ｍｍ２である。１つの好適な実施形態において、このデバイスは、超音波可視性を有する微粒子で被覆され、この被覆の少なくとも一部において、医療デバイスにおける微粒子の少なくとも６０％の直径が２２から４５μｍまたは２０から４５もしくは２５μｍ、または２５から４５もしくは３０μｍであり、医療デバイスの表面における微粒子の密度は６０から４５０粒子／ｍｍ２である。
【００７８】
好適には、被覆の少なくとも一部において、医療デバイスにおける微粒子の少なくとも６０％、より好適には少なくとも６５％、より好適には７５％、より好適には少なくとも８０％、より好適には少なくとも８５％、より好適には少なくとも９０％、より好適には少なくとも９５％が２２から４５μｍ、または２０から４５もしくは２５μｍ、または２５から４５もしくは３０μｍの直径を有する。
【００７９】
１つの実施形態において、被覆の少なくとも一部において、個々の粒子の少なくとも６０％の直径の大きさが、１０から４５μｍの間でランダムに分布する。他の実施形態において、被覆の少なくとも一部において、個々の粒子の少なくとも６０％の直径の大きさが、２２から４５μｍ、または２０から４５もしくは２５μｍ、または２５から４５もしくは３０μｍでランダムに分布する。より狭いサブ範囲内の直径の大きさを有する粒子がより高い比率である粒子の混合物を使用することも可能である。例えば、１つの好適な実施形態は、本発明に従う医療デバイスを提供し、被覆の少なくとも一部において、医療デバイスにおける微粒子の少なくとも６０％の直径が２２から２７μｍ、または２０から４５もしくは２５μｍ、または２５から４５もしくは３０μｍである。そのような場合において、被覆の少なくとも一部において１５０から４５０粒子／ｍｍ２の粒子密度を有することが、医療デバイスの一部の特に良好な可視性を提供するのに好適である。被覆の少なくとも一部において、１５０から３００粒子／ｍｍ２の粒子密度がさらにより好適である。
【００８０】
従って、１つの実施形態は、超音波検出に対して不均一な被覆を含む医療デバイスを作成するための方法を提供し、被覆は超音波可視性を有する微粒子を含み、被覆の少なくとも一部において、医療デバイスにおける微粒子の少なくとも６０％の直径が、２２から２７μｍ、または２０から２５μｍ、または２５から３０の間であり、医療デバイスの表面における微粒子の密度は１５０から４５０粒子／ｍｍ２、好適には１５０から３００粒子／ｍｍ２であり、本方法は、医療デバイスを提供する段階と、このデバイスを、超音波可視性を有する微粒子を含む不均一な被覆で被覆する段階であって、被覆の少なくとも一部において、医療デバイスにおける微粒子の少なくとも６０％の直径が、２２から２７μｍ、２０から２５μｍ、または２５から３０μｍであり、医療デバイスの表面における微粒子の密度は１５０から４５０粒子／ｍｍ２、好適には１５０から３００粒子／ｍｍ２である。
【００８１】
好適には、被覆の少なくとも一部において、医療デバイスにおける微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、２２から２７μｍ、２０から２５μｍ、または２５から３０μｍの直径を有する。
【００８２】
さらに他の実施形態において、医療デバイスは超音波粒子で不均一に被覆され、被覆の少なくとも一部において、医療デバイスにおける微粒子の少なくとも６０％の直径が２７から３２μｍである。この場合において、２７から３２μｍの粒子の大きさ及び７０から４５０粒子／ｍｍ２の密度の組み合わせにより、体内のデバイスの可視性が向上するため、７０から４５０粒子／ｍｍ２の粒子密度が特に好適である。さらにより好適には、粒子密度は被覆の少なくとも一部において最適な可視性のために８０から３００粒子／ｍｍ２である。
【００８３】
従って、超音波検出のための不均一な被覆を含む医療デバイスを形成するための方法がさらに提供され、被覆は超音波可視性の微粒子を含み、被覆の少なくとも一部において、医療デバイスにおける微粒子の少なくとも６０％の直径が２７から３２μｍであり、医療デバイスの表面における微粒子の密度が７０から４５０粒子／ｍｍ２、好適には８０から３００粒子／ｍｍ２であり、本方法は、医療デバイスを提供する段階と、超音波可視性を有する微粒子を含む不均一な被覆でデバイスを被覆する段階と、を含み、被覆の少なくとも一部において、医療デバイスにおける微粒子の少なくとも６０％の直径が２７から３２μｍであり、医療デバイスの表面における微粒子の密度が７０から４５０粒子／ｍｍ２、好適には８０から３００粒子／ｍｍ２である。好適には、医療デバイスにおける微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、２７から３２μｍの直径を有する。
【００８４】
さらに他の実施形態において、医療デバイスは超音波粒子で不均一に被覆され、被覆の少なくとも一部において、医療デバイスにおける微粒子の少なくとも６０％の直径が３２から３８μｍである。３２から３８μｍの粒子の大きさ及び４５から２２５粒子／ｍｍ２の密度の組み合わせによって、体内の医療デバイスの可視性が向上するため、この場合、４５から２２５粒子／ｍｍ２の粒子密度が特に好適である。そのため、超音波検出のための不均一な被覆を含む医療デバイスを作成する方法がさらに提供され、被覆は超音波可視性を有する微粒子を含み、被覆の少なくとも一部において、医療デバイスにおける微粒子の少なくとも６０％の直径が３２から３８μｍであり、医療デバイスの表面における微粒子の密度が４５から２２５粒子／ｍｍ２であり、本方法は、医療デバイスを提供する段階と、超音波可視性を有する微粒子を含む不均一な被覆でデバイスを被覆する段階と、を含み、被覆の少なくとも一部において、医療デバイスにおける微粒子の少なくとも６０％の直径が３２から３８μｍであり、医療デバイスの表面における微粒子の密度が４５から２２５粒子／ｍｍ２である。好適には、医療デバイスにおける微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、３２から３８μｍの直径を有する。
【００８５】
さらに他の実施形態において、医療デバイスは超音波粒子で不均一に被覆され、被覆の少なくとも一部において、医療デバイスにおける微粒子の少なくとも６０％の直径が３８から４５μｍである。３８から４５μｍの粒子の大きさ及び４５から１５０粒子／ｍｍ２の密度の組み合わせにより、デバイスの可視性がさらに向上されるため、この場合、４５から１５０粒子／ｍｍ２の粒子密度が特に好適である。
【００８６】
従って、超音波検出のための不均一な被覆を含む医療デバイスを作成するための方法がさらに提供され、被覆は超音波可視性を有する微粒子を含み、被覆の少なくとも一部において、医療デバイスにおける微粒子の少なくとも６０％の直径が３８から４５μｍであり、医療デバイスの表面における微粒子の密度が４５から１５０粒子／ｍｍ２であり、本方法は、医療デバイスを提供する段階と、超音波可視性を有する微粒子を含む不均一な被覆でデバイスを被覆する段階と、を含み、被覆の少なくとも一部において、医療デバイスにおける微粒子の少なくとも６０％の直径が３８から４５μｍであり、医療デバイスの表面における微粒子の密度が４５から１５０粒子／ｍｍ２である。
【００８７】
好適には、被覆の少なくとも一部において、医療デバイスにおける微粒子の少なくとも６５％、より好適には少なくとも７０％、より好適には少なくとも７５％、より好適には少なくとも８０％、より好適には少なくとも８５％、より好適には少なくとも９０％、より好適には少なくとも９５％が、３８から４５μｍの直径を有する。
【００８８】
本発明はまた、一般に物品に適用される被覆に関し、被覆は超音波可視性を有する微粒子を含み、被覆の少なくとも一部において、微粒子の少なくとも６０％の直径が１０から４５μｍであり、物品の表面積あたりの微粒子の密度が４５から４５０粒子／ｍｍ２である。本発明はまた、被覆された物品の超音波画像化のための被覆の使用に関する。本発明はまた、被覆で被覆された被覆物品に関する。物品は例えば、医療デバイスなどのデバイスとすることができる。好適には、被覆は物品上で不均一である。医療デバイスについての被覆の好適な特徴は、医療デバイス以外の被覆物品にも同様に適用される。本発明はさらに、以下の例によって説明される。これらの例は発明をいかなる方法をもって限定するものでもなく、単に発明を明確にする役割を果たすのみである。
【図面の簡単な説明】
【００８９】
【図１】異なる微小球体の大きさについて、表面における微小球体の密度に対するＣＮＲのプロットである。
【図２】２２から２７μｍの直径を有する微小球体について、ＣＮＲが、第２ｙ軸上のＵＳ推測誤差とともに、微小球体の密度に対してプロットされる。
【図３】２７から３２μｍの直径を有する微小球体において、ＣＮＲが、第２ｙ軸上のＵＳ推測誤差とともに、微小球体の密度に対してプロットされる。
【図４】３２から３８μｍの直径を有する微小球体において、ＣＮＲが、第２ｙ軸上のＵＳ推測誤差とともに、微小球体の密度に対してプロットされる。
【図５】３８から４５μｍの直径を有する微小球体において、ＣＮＲが、第２ｙ軸上のＵＳ推測誤差とともに、微小球体の密度に対してプロットされる。
【図６】４５から５３μｍの直径を有する微小球体において、ＣＮＲが、第２ｙ軸上のＵＳ推測誤差とともに、微小球体の密度に対してプロットされる。
【図７】３８から４５μｍの範囲の直径を有する固体ガラス微小球体で被覆されたガラス及びプラスチック表面についてのＣＮＲの値である。
【図８】固体ガラス微粒子及び中空ガラス微粒子で被覆されたガラススライドについてのＣＮＲの値である。
【図９】約１３０（図９Ｂ）、１８０（図９Ｄ）及び２５０粒子／ｍｍ２（図９Ｆ）の被覆並びにブランク（図９Ａ、９Ｃ及び９Ｅ）の超音波画像である。
【図１０】マーカーバンド（幅１ｃｍ）が、約３８（図１０Ａ）、１２５（図１０Ｂ）及び３４６（図１０Ｃ）粒子／ｍｍ２の微粒子（３８から４５μｍの範囲の大きさ）の異なる濃度を含むＳｏｎｏ−Ｃｏａｔ被覆が適用されたガラススライドのファントムゲルにおいて取得された超音波画像である。
【図１１】２７から３２μｍの直径を有する微小球体で被覆されたガラス及びプラスチック表面における微小球体密度に対してプロットされたＵＳ推測誤差である。
【図１２Ａ】本発明に従うデバイスのいくつかの例示的な実施形態を概略的に示し、図１２Ａではデバイス部１はマーカーバンド１２として適用された本発明に従う被覆を含み、例えばデバイス部１はカテーテルのシャフトである。
【図１２Ｂ】図１２Ｂでは、被覆はストリップとして適用される。
【図１２Ｃ】図１２Ｃでは、被覆の様々なパターンが組み合せられ、被覆は区間（４）、らせん状のパターン（５）に、及びドット（６）として適用され、被覆バンド７は高い粒子密度のより細いバンド８とより低い粒子密度のより細いバンド９とを交互に含み、これらの被覆パターンで提供される超音波画像のコントラストは、デバイスの可視性を向上する。
【図１２Ｄ】図１２Ｄでは、デバイス１０は高い表面密度の粒子を有する被覆部１２で被覆された先端部１１を含み、隣接する被覆部１２はより低い表面密度の粒子を有する。
【図１３】シャフトに沿った針の先端の方向における、表面密度が低下する微小球体（２５から３２μｍの範囲の大きさ）の３つのマーカーバンドを含む針の超音波画像である。
【図１４】スプレーコーティングによりチューブ状に適用された３つのマーカーバンドの超音波画像である。
【図１５】本発明の被覆を有するデバイス及び比較例の被覆を有するデバイスの超音波画像である。
【発明を実施するための形態】
【００９０】
実施例１から７は、粒子の大きさの分布及び粒子密度の効果を具体的に示している。これらは、本明細書で説明されるように、不均一な被覆パターンと組み合わせることができる。
【００９１】
実施例１
１０から２２μｍ、２２から２７μｍ、２７から３２μｍ、３２から３８μｍ、３８から４５μｍ及び４５から５３μｍの範囲の直径を有し、全て２．５ｇ／ｍＬの密度を有する市販の固体ガラス微小球体（Ｃｏｓｐｈｅｒｉｃ社製）を、ポリウレタン被覆マトリックスと混合した。微小球体は、被覆マトリックス内で０．５から７５．０体積％の微小球体を含む混合物を調製することができるように、異なる量を加えた。次いで、３０または６０μｍの厚さの皮膜を、膜アプリケータを使用して、基板としてガラス及びＰＥＢＡＸ６２３３スライド上に塗布した。微小球体の密度は２から１８３１粒子／ｍｍ２まで変化したことが確認された。
【００９２】
被覆された基板は、ブライトネスモード（Ｂモード）で６ＭＨｚで動作する３３ｍｍ線形アレイプローブを用いて、超音波によって測定された。基板は、媒体として働く市販の超音波ファントム内で約４５°の角度で配置された。
【００９３】
記録された画像から、被覆された物体の平均画素強度及び標準偏差を、周囲の媒体について得られた値と、以下の数式に基づいて比較することによって、コントラスト雑音比（ＣＮＲ）を決定した。
【００９４】
【数１】
0006363228.tif 000002
【００９５】
ここで、ＰＲＯＩは対象とする領域の平均画素強度、Ｐｍｅｄｉｕｍは媒体の平均画素強度、σＲＯＩは対象とする領域の標準偏差、σｍｅｄｉｕｍは媒体の標準偏差である。
【００９６】
決定されたＣＮＲを粒子／ｍｍ２の単位で微小球体の密度に対してプロットした（図１）。図１から分かるように、ＣＮＲは表面上の微小球体の量を増加させると約３．５の値に近づく。１０から２２μｍの範囲の微小球体について、最大到達ＣＮＲは約２．５であった。より高い値のＣＮＲは、表面全体が完全にガラス微小球体で覆われるという事実のために得ることができなかった。上部に微小球体の第２の層を追加しても、ＣＮＲの増加にはつながらなかった。そのため、２２から４５μｍの粒子がより好適である。
【００９７】
実施例２
１０から２２μｍ、２２から２７μｍ、２７から３２μｍ、３２から３８μｍ、３８から４５μｍ及び４５から５３μｍの範囲の直径を有し、全て２．５ｇ／ｍＬの密度を有する市販の固体ガラス微小球体を、ポリウレタン被覆マトリックスと混合した。微小球体は、被覆マトリックス内で１．０から７５．０体積％の微小球体を含む混合物を調製することができるように、異なる量だけ加えられた。次いで、３０または６０μｍの厚さの被覆のテストストリップを膜アプリケータを用いてガラススライド上に塗布した。これらのテストストリップは、被覆しないでおく必要のある領域をマスクすることによって適用された。テストストリップの幅が測定された。
【００９８】
被覆された基板は、ブライトネスモード（Ｂモード）で６ＭＨｚで動作する３３ｍｍ線形アレイプローブを用いた超音波によって測定された。基板は、媒体として働く市販の超音波ファントム内に約４５°の角度で配置された。
【００９９】
記録された画像から、超音波で見ることのできるテストストリップの幅が決定された。超音波におけるテストストリップの幅の過小評価または過大評価は、以下の数式で表される。
【０１００】
【数２】
0006363228.tif 000003
【０１０１】
ＬＵＳは、テストストリップから解釈される超音波信号の幅であり、Ｌａｃｔｕａｌはテストストリップの実際の幅である。
【０１０２】
原理的に、１０％未満のＵＳ推定誤差は許容可能であると考えられる。好適には、ＵＳ推定誤差は０から約５％である。
【０１０３】
図２において、２２から２７μｍの直径の微小球体に関して、ＣＮＲを第２ｙ軸上のＵＳ推定誤差とともに、微小球体の密度に対してプロットした。図２から分かるように、これらの微小球体について最適な範囲は１５０から４５０粒子／ｍｍ２にある。表面上の微小球体がそれより少ないとテストストリップの幅の過小評価につながり、一方上限より上では幅の過大評価が生じる。これらの微小球体について最も適した範囲は１５０から３００粒子／ｍｍ２にある。
【０１０４】
このように、それぞれの大きさの範囲について最適な微小球体の密度が確立された。
【０１０５】
図３において、２７から３２μｍの範囲の直径を有する微小球体について、ＣＮＲが、第２ｙ軸上のＵＳ推定誤差とともに、微小球体密度に対してプロットされる。図３から分かるように、これらの微小球体の最適な範囲は７０から４５０粒子／ｍｍ２にある。表面上の微小球体がより少ないと、テストストリップの幅の過小評価につながり、その一方、上限を超えると、幅の過大評価が生じる。これらの微小球体について特に最適な範囲は８０から３００粒子／ｍｍ２にある。
【０１０６】
図４において、３２から３８μｍの直径を有する微小球体について、ＣＮＲが、第２ｙ軸上のＵＳ推定誤差とともに、微小球体密度に対してプロットされる。図４から分かるように、これらの微小球体の最適な範囲は４５から２２５粒子／ｍｍ２にある。表面上の微小球体がより少ないと、テストストリップの幅の過小評価につながり、その一方上限を超えると、幅の過大評価が発生する。
【０１０７】
図５において、３８から４５μｍの直径を有する微小球体について、ＣＮＲが、第２ｙ軸上のＵＳ推定誤差とともに、微小球体密度に対してプロットされる。図５から分かるように、これらの微小球体についての最適な範囲は４５から１５０粒子／ｍｍ２にある。表面上の微小球体がより少ないと、テストストリップの幅の過小評価につながり、一方、上限を超えると、幅の過大評価が発生する。
【０１０８】
一方、４５から５３μｍの直径を有する微小球体については、テストストリップの幅の過大評価が粒子密度の全範囲に渡って現れるため、最適な粒子密度は発見されなかった（図６）。
【０１０９】
実施例３
３８から４５μｍの範囲の直径を有し、前述のように２．５ｇ／ｍＬの密度を有する固体ガラス微小球体は、ポリウレタン被覆マトリックスと混合された。次いで、ガラススライド及びプラスチック（ＰＥＢＡＸ６２３３）が、異なる密度でこれらの粒子とともに被覆された。被覆された基板は、ブライトネスモード（Ｂモード）で、６ＭＨｚで動作する３３ｍｍ線形アレイプローブを用いて超音波によって測定された。基板は媒体として働く市販の超音波ファントム内に約４５°の角度で配置された。記録された画像から、実施例１で説明したのと同じ方法でコントラスト雑音比（ＣＮＲ）が決定され、決定されたＣＮＲは微小球体の濃度に対してプロットされた（図７）。
【０１１０】
図７から分かるように、同じ量の粒子で被覆されたガラス及びプラスチックについてＣＮＲの値が同等である。これは、使用される表面の材料はＣＮＲに顕著に影響を与えないことを示している。
【０１１１】
実施例４
実施例１を、前述のように２２から２７μｍの範囲の直径を有する固体ガラス微小球体で繰り返し、２５から２７μｍの範囲の直径を有し、０．１４ｇ／ｍＬ及び０．４６ｇ／ｍＬの密度を有する中空ガラス微小球体で繰り返した。ガラススライドは、異なる密度でこれらの粒子で被覆された。被覆された基板は、ブライトネスモード（Ｂモード）で、６ＭＨｚで動作する３３ｍｍ線形アレイプローブを用いて超音波で測定された。基板は媒体として働く市販の超音波ファントム内で約４５°の角度で配置された。記録された画像から、実施例１に示されたのと同じ方法でコントラスト雑音比（ＣＮＲ）が決定され、決定されたＣＮＲは微小球体の濃度に対してプロットされた（図８）。
【０１１２】
図８から分かるように、固体及び中空粒子についてＣＮＲの値は同等であり、これは、固体粒子及び中空粒子がいずれも本発明に従う医療デバイスの可視性を向上させるのに適していることを意味している。
【０１１３】
実施例５
３８から４５μｍの直径及び０．４６ｇ／ｍＬの密度を有する市販の空気で満たされたガラス微小球体（Ｃｏｓｐｈｅｒｉｃ社製）を、Ｌａｂｏ  Ｇｒｏｅｐ社（オランダ、Ｔｉｌｂｕｒｇ）製の市販の被覆マトリックス、Ｌａｂｏ  ｃｏａｔと混合された。微小球体は、被覆マトリックス内で２．０、３．０、及び４．０重量％の微小球体を含む混合物を調製できるように、異なる量が加えられた。被覆は、ポリウレタンチューブ上にディップコーティングによって適用され、それぞれ約１３０粒子／ｍｍ２（図９Ｂ）、約１８０粒子／ｍｍ２（図９Ｄ）、及び約２５０粒子／ｍｍ２（図９Ｆ）の微小球体密度を有する被覆されたチューブを得た。被覆されたチューブは、画像を記録するための媒体として、鶏の胸肉で超音波によってテストされた。なお、図９Ａ、９Ｃ及び９Ｅは、チューブを有しない鶏の胸肉からなるブランクを示しており、図９Ｂ、９Ｄ及び９Ｆは、被覆されたチューブを有する鶏の胸肉での結果を示している。
【０１１４】
超音波で異なるチューブを試験すると、表面における微粒子の量がより多くなると、チューブの表面は粗くなり始め、その一方量が少なくなると、表面はなめらかな外見を示す（図９を参照）。より低い量では、可視性（画像のシャープネス）が改善する。
【０１１５】
実施例６
実施例１で前述したように、３８から４５μｍの範囲の直径を有する固体ガラス微小球体が、ポリウレタン被覆マトリックスと混合された。微小球体は、被覆マトリックス内で１．０から７５．０体積％の微小球体を含む混合物を調製できるように、異なる量が加えられた。次いで、３０または６０μｍの厚さの被覆のマーカーバンドが、膜アプリケータを用いてガラススライド上に塗布された。これらのマーカーバンドは、被覆しないでおく必要のある領域をマスクすることによって適用された。マーカーバンドの幅が測定された。
【０１１６】
被覆された基板は、ブライトネスモード（Ｂモード）で、６ＭＨｚで動作する３３ｍｍ線形アレイプローブを用いて、超音波によって測定された。基板は、媒体として働く市販の超音波ファントム内に約４５°の角度で配置された。
【０１１７】
図１０は、マーカーバンド（幅１ｃｍ）が適用されたガラススライドのファントムゲル内で取得された、３８粒子／ｍｍ２（図１０Ａ）、１２５粒子／ｍｍ２（図１０Ｂ）、３４６粒子／ｍｍ２（図１０Ｃ）の濃度の微小球体（３８から４５μｍの範囲の大きさ）を含むＳｏｎｏ−Ｃｏａｔの超音波画像を示す。本発明に従う、４５から１５０粒子／ｍｍ２の密度範囲内にある図１０Ｂが、マーカーバンドの幅の正確な測定結果とともに、最良の可視性を提供することは明らかである。図１０Ｃ（３４６粒子／ｍｍ２の密度）はよりぼやけ、マーカーバンドの幅の過大評価が生じており、その一方図１０Ａもよりぼやけ、点線として見え、マーカーバンドの幅を過小評価している。
【０１１８】
実施例７
実施例２と同じ種類の実験を繰り返した。同じ種類の２７から３２μｍの微小球体が使用された。これらの微小球体は、プラスチック（ＰＥＢＡＸポリエーテルブロックアミド）表面上と同様に、ガラススライドとともに被覆された。図１１において、ＵＳ推定誤差が、微小球体密度に対してプロットされる。図１１から、最適な微小球体の密度範囲が、被覆されたガラス及び被覆されたプラスチック表面の両方について同じであることが明らかである。図３と同様に、これらの微小球体の最適な範囲は７０から４５０粒子／ｍｍ２である。そのため、可視性は、被覆の散乱効果に依存し、表面それ自体には依存しない。
【０１１９】
実施例８
２５から３２μｍの範囲の直径及び２．５ｇ／ｍＬの密度を有する市販の固体ガラス微小球体（Ｃｏｓｐｈｅｒｉｃ社製）が、ポリウレタン被覆マトリックスと混合された。３５％（重量／重量）、２０％（重量／重量）、１０％（重量／重量）の微小球体を含む３つの異なる被覆剤が調製された。各被覆剤から、１ｃｍ幅のマーカーバンドがディップコーティング及び被覆しない部分のマスクによって、ステンレス鋼３０４の針（直径０．８６５ｍｍ）上に適用された。そのため、先端からシャフトに向かう方向に配置されるように、微小球体の濃度が減少する３つのマーカーバンドが得られた。
【０１２０】
被覆された針は、ブライトネスモード（Ｂモード）で、６ＭＨｚで動作する３３ｍｍ線形アレイプローブを用いて、超音波によって可視化された。針は、媒体として働く市販の超音波ファントム内に、約４５°の角度で配置された。異なる微小球体濃度の３つの異なるマーカーバンドを含む針の超音波画像が図１３に示されている。図１３から、ＣＮＲとして示される、３つのマーカーバンドの超音波可視性が先端からシャフトに沿って減少したことは明らかである（ＣＮＲは５．９７、３．１５、及び１．９２）。図１３は、針の先端からシャフトに沿った方向に微小球体（２５から３２μｍの範囲の大きさ）の表面密度が減少するＳｏｎｏ−Ｃｏａｔの３つのマーカーバンドを含むステンレス鋼３０４の針（直径０．８６５ｍｍ）の超音波画像を示している。ＣＮＲとして表される超音波可視性は、同じ方向に沿って減少する。ＣＮＲの値はこれまでの実施例で得られたものとは同等ではないことに注意しなければならない。ＣＮＲの値の違いは、基板の幾何形状の違い、すなわちこれまでの実施例では平面であったのに対し、この実施例では円筒形の表面であることに起因する。
【０１２１】
実施例９
２５から３２μｍの範囲の直径、２．５ｇ／ｍＬの密度を有する市販の固体ガラス微小球体（Ｃｏｓｐｈｅｒｉｃ社製）が、ポリウレタン被覆マトリックスで混合された。被覆マトリックス内の微小球体の濃度は、４７．５％（重量／重量）となった。３つのマーカーバンドが、スプレーコーティング及び被覆しない部分のマスクによってナイロン１２のチューブ（直径６．０ｍｍ）に適用された。チューブ上の微小球体の表面密度は、スプレー時間を調整することによって変化し、すなわち、先端近傍のマーカーバンドについてのスプレー時間は２０秒、その隣のマーカーバンドについては１０秒、先端から最も遠い距離に位置するマーカーバンドについては５秒であった。被覆されたナイロン１２のチューブは、ブライトネスモード（Ｂモード）で、６ＭＨｚで動作する３３ｍｍ線形アレイプローブを用いて超音波によって可視化された。チューブは、媒体として働く市販の超音波ファントム内に配置された。図１４に示されるように、ＣＮＲとして表される適用されたマーカーバンドの超音波可視性は、スプレー時間が短くなるにつれて減少した（ＣＮＲは６．２１、３．８１、及び２．０８）。図１４は、スプレーコーティングによって、ナイロン１２のチューブ（直径６．０ｍｍ）に適用されたＳｏｎｏ−Ｃｏａｔの３つのマーカーバンドの超音波画像を示す。微粒子表面密度は、同じスプレーの圧力及び距離を維持しつつ、スプレー時間を変更することによって、異なるマーカーバンドの間で変化した。この例において測定されたＣＮＲの値は、基板の幾何形状の違いのために、これまでの実施例で得られたものとは同等ではない。
【０１２２】
実施例１０
デバイス１は、約６．５μｍの平均の大きさ及び約６μｍの中央値の大きさを有するガラス粒子を含む比較例の被覆で完全に被覆された針である。６０％を超える数の粒子が１０μｍよりも小さい。密度は、光学顕微鏡で測定して約３４００粒子／ｍｍ２であった。デバイス２は、本発明の被覆で提供されたワイヤーである。被覆はワイヤーの２ｃｍの長さに渡ってマーカーバンドとして適用された。粒子の大きさは、粒子の６０％が２０から３２μｍの粒子の大きさ、２３μｍの平均直径を有するようにされた。密度はデバイスの表面で約２７０粒子／ｍｍ２であった。図１５の結果は、約６０°（図１５Ａ及び１５Ｂ）並びに約４５°（図Ｃ及び図Ｄ）の角度で、ＵＳゼラチンファントムで得られた超音波画像を示している。デバイス２（図１５Ａ及び１５Ｃ）は、比較例の被覆がより高い密度の粒子を有していても、比較例の被覆を有するデバイス１（図１５Ｂ及び１５Ｄ）よりもずっと可視性が高い。特に、デバイス２はより鋭い角度でより良好な可視性を有する。
【符号の説明】
【０１２３】
１  比較例のデバイス
２  本発明のデバイス
【図１】
0006363228.tif 000004
【図２】
0006363228.tif 000005
【図３】
0006363228.tif 000006
【図４】
0006363228.tif 000007
【図５】
0006363228.tif 000008
【図６】
0006363228.tif 000009
【図７】
0006363228.tif 000010
【図８】
0006363228.tif 000011
【図９】
0006363228.tif 000012
【図１０】
0006363228.tif 000013
【図１１】
0006363228.tif 000014
【図１２Ａ】
0006363228.tif 000015
【図１２Ｂ】
0006363228.tif 000016
【図１２Ｃ】
0006363228.tif 000017
【図１２Ｄ】
0006363228.tif 000018
【図１３】
0006363228.tif 000019
【図１４】
0006363228.tif 000020
【図１５Ａ】
0006363228.tif 000021
【図１５Ｂ】
0006363228.tif 000022
【図１５Ｃ】
0006363228.tif 000023
【図１５Ｄ】
0006363228.tif 000024